СПОСОБ ИЗГОТОВЛЕНИЯ ГИБКОЙ ЭЛАСТОМЕРНОЙ ПОЛИУРЕТАНОВОЙ КОЖИ

1. Способ изготовления слоя гибкой эластомерной полиуретановой кожи, включающий стадии:
- получения реакционной смеси для получения полиуретана, которая состоит из компонентов, включающих, по меньшей мере, один изоцианатный компонент, компоненты, способные к реакции с изоцианатом, и каталитический компонент, при этом изоцианатный компонент содержит, по меньшей мере, один изоцианат, содержащий, по меньшей мере, две NCO-группы, которые не присоединены непосредственно к ароматической группе, и каталитический компонент практически не содержит свинца;
- распыления слоя указанной полиуретановой реакционной смеси на поверхность формы;
- отверждения указанной реакционной смеси для получения полиуретана с получением слоя полиуретановой кожи; и
- удаления полученного слоя полиуретановой кожи с поверхности формы, отличающийся тем, что компоненты, способные к реакции с изоцианатом, указанной реакционной смеси для получения полиуретана содержат, по меньшей мере, один пластификатор, который снижает модуль упругости при изгибе кожи и который содержит, по меньшей мере, одну группу, способную к реакции с изоцианатом.
2. Способ по п.1, отличающийся тем, что пластификатор представляет собой монофункциональный пластификатор, содержащий только одну группу, способную реагировать с изоцианатными группами.
3. Способ по п.1, отличающийся тем, что пластификатор содержит одну группу, способную реагировать с изоцианатными группами и одну или более других групп, способных к реакции с изоцианатной группой, которые являются менее реакционноспособными, чем указанная группа, способная к реакции с изоцианатной группой, так что, по меньшей мере, часть из них не реагирует с изоцианатными группами во время отверждения реакционной смеси.
4. Способ по п.1, отличающийся тем, что пластификатор содержит цепь полиэтиленгликоля.
5. Способ по п.1, отличающийся тем, что пластификатор содержит моноалкиловый эфир полиэтиленгликоля.
6. Способ по п.1, отличающийся тем, что для образования реакционной смеси для получения полиуретана применяют изоцианатный компонент, который представляет собой продукт реакции указанного пластификатора с полиизоцианатом.
7. Способ по п.1, отличающийся тем, что реакционная смесь для получения полиуретана содержит, по меньшей мере, 3 вес.ч. указанного пластификатора на 100 вес.ч. компонентов, способных к реакции с изоцианатами.
8. Способ по п.7, отличающийся тем, что реакционная смесь для получения полиуретана содержит по меньшей мере 5 вес.ч. пластификатора на 100 вес.ч. компонентов, способных реагировать с изоцианатами.
9. Способ по п.8, отличающийся тем, что реакционная смесь для получения полиуретана содержит по меньшей мере 7 вес.ч. пластификатора на 100 вес.ч. компонентов, способных реагировать с изоцианатами.
10. Способ по п.1, отличающийся тем, что реакционная смесь для получения полиуретана содержит менее 20 вес.ч. пластификатора на 100 вес.ч. компонентов, способных реагировать с изоцианатами.
11. Способ по п.10, отличающийся тем, что реакционная смесь для получения полиуретана содержит менее 18 вес.ч. пластификатора на 100 вес.ч. компонентов, способных реагировать с изоцианатами.
12. Способ по п.11, отличающийся тем, что реакционная смесь для получения полиуретана содержит менее 16 вес.ч. пластификатора на 100 вес.ч. компонентов, способных реагировать с изоцианатами.
13. Способ по п.1, отличающийся тем, что осуществляют взаимодействие изоцианатного компонента и компонентов, которые являются реакционноспособными по отношению к изоцианатам, при показателе NCO-групп более 90, предпочтительно более 95, более предпочтительно более 100 и, наиболее предпочтительно более 105, при этом показатель NCO-групп, предпочтительно менее 120.
3
14. Способ по п.1, отличающийся тем, что полученный слой полиуретановой кожи характеризуется средней плотностью, равной по меньшей мере 600 кг/м, предпочтительно по меньшей мере 700 кг/м и, более предпочтительно, равной по меньшей мере 800 кг/м.
15. Способ по п.1, отличающийся тем, что дополнительная реакционная смесь для получения полиуретана, которая содержит по меньшей мере один ароматический полиизоцианат, распыляется на по меньшей мере часть слоя реакционной смеси для получения полиуретана с получением дополнительного слоя полиуретана, который прикрепляется к первому слою полиуретана с получением гибкой эластомерной композиционной полиуретановой кожи.